(57)【特許請求の範囲】
【請求項１】
下記の工程を含むビニリデン末端ポリオレフィンの製造方法：
（ａ）ポリオレフィンをルイス酸の存在下でイオン化して、イオン化ポリオレフィンにする工程、
（ｂ）工程（ａ）からのイオン化ポリオレフィンを、一種以上の二炭化水素モノスルフィドと反応させる工程、そして
（ｃ）工程（ｂ）の生成物を一種以上のプロトン受容体化合物と反応させて、ビニリデン末端ポリオレフィンを形成する工程。
【請求項２】
一種以上の二炭化水素モノスルフィドが下記式を有する請求項１に記載の方法。
【化１】
0005639577.tif 000023
（式中、Ｒ１およびＲ２は各々独立に、炭化水素基である）
【請求項３】
Ｒ１およびＲ２が各々独立に、アルキル、アルケニル、アルキニル、アリール、アルカリール、アラルキルまたはシクロアルキルである請求項２に記載の方法。
【請求項４】
一種以上の二炭化水素モノスルフィドが、ジエチルスルフィド、ジプロピルスルフィド、ジイソプロピルスルフィド、ジアリルスルフィドまたはジイソアミルスルフィドである請求項１に記載の方法。
【請求項５】
一種以上の二炭化水素モノスルフィドがジイソプロピルスルフィドである請求項１に記載の方法。
【請求項６】
一種類の二炭化水素モノスルフィドを使用する請求項１に記載の方法。
【請求項７】
プロトン受容体がアルコールまたはアミンである請求項１に記載の方法。
【請求項８】
プロトン受容体がアルコールである請求項１に記載の方法。
【請求項９】
プロトン受容体が、メタノール、エタノールまたはイソプロパノールである請求項１に記載の方法。
【請求項１０】
プロトン受容体がアミンである請求項１に記載の方法。
【請求項１１】
プロトン受容体が、ジエチルアミン、トリエチルアミン、ｎ−ブチルアミンまたはｔｅｒｔ−アミルアミンである請求項１に記載の方法。
【請求項１２】
イオン化ポリオレフィンがｔｅｒｔ−ハライド末端ポリオレフィンにルイス酸を加えることにより生成される請求項１に記載の方法。
【請求項１３】
ルイス酸が、四ハロゲン化チタン、三ハロゲン化ホウ素、三塩化アルミニウム、四塩化スズ、塩化亜鉛またはエチルアルミニウムジクロリド、またはそれらの混合物である請求項１２に記載の方法。
【請求項１４】
ルイス酸が、四塩化チタン、四臭化チタンまたは三塩化ホウ素である請求項１２に記載の方法。
【請求項１５】
ルイス酸が四塩化チタンである請求項１２に記載の方法。
【請求項１６】
ルイス酸の混合物を使用する請求項１２に記載の方法。
【請求項１７】
ルイス酸が、ハロゲン化アルミニウム （ＩＩＩ）とトリアルキルアルミニウム化合物の混合物である請求項１６に記載の方法。
【請求項１８】
ルイス酸が、臭化アルミニウムとトリメチルアルミニウムの混合物である請求項１６に記載の方法。
【請求項１９】
ルイス酸がアルキルアルミニウムハライドである請求項１２に記載の方法。
【請求項２０】
ルイス酸がメチルアルミニウムブロミドである請求項１２に記載の方法。
【請求項２１】
イオン化ポリオレフィンが準リビングカルボカチオンポリオレフィンである請求項１に記載の方法。
【請求項２２】
電子供与体、共通イオン塩または共通イオン塩前駆体の存在下で、開始剤にルイス酸および単量体を加えることにより、準リビングカルボカチオンポリオレフィンを製造する請求項２１に記載の方法。
【請求項２３】
ルイス酸が、四ハロゲン化チタン、三ハロゲン化ホウ素、三塩化アルミニウム、四塩化スズ、塩化亜鉛またはエチルアルミニウムジクロリド、またはそれらの混合物である請求項２２に記載の方法。
【請求項２４】
ルイス酸が四ハロゲン化チタンである請求項２２に記載の方法。
【請求項２５】
ルイス酸が四塩化チタンである請求項２２に記載の方法。
【請求項２６】
ルイス酸の混合物を使用する請求項２２に記載の方法。
【請求項２７】
ルイス酸が、ハロゲン化アルミニウム （ＩＩＩ）とトリアルキルアルミニウム化合物の混合物である請求項２６に記載の方法。
【請求項２８】
ルイス酸が、臭化アルミニウムとトリメチルアルミニウムの混合物である請求項２６に記載の方法。
【請求項２９】
ルイス酸がアルキルアルミニウムハライドである請求項２２に記載の方法。
【請求項３０】
ルイス酸がメチルアルミニウムブロミドである請求項２２に記載の方法。
【請求項３１】
開始剤が単官能性である請求項２２に記載の方法。
【請求項３２】
開始剤が、２−クロロ−２−フェニルプロパン、２−アセチル−２−フェニルプロパン、２−プロピオニル−２−フェニルプロパン、２−メトキシ−２−フェニルプロパン、２−エトキシ−２−フェニルプロパン、２−クロロ−２，４，４−トリメチルペンタン、２−アセチル−２，４，４−トリメチルペンタン、２−プロピオニル−２，４，４−トリメチルペンタン、２−メトキシ−２，４，４−トリメチルペンタン、または２−エトキシ−２，４，４−トリメチルペンタンである請求項２２に記載の方法。
【請求項３３】
開始剤が２−クロロ−２，４，４−トリメチルペンタンである請求項２２に記載の方法。
【請求項３４】
開始剤が二官能性である請求項２２に記載の方法。
【請求項３５】
開始剤が、１，３−ジ（２−クロロ−２−プロピル）ベンゼン、１，３−ジ（２−メトキシ−２−プロピル）ベンゼン、１，４−ジ（２−クロロ−２−プロピル）ベンゼン、１，４−ジ（２−メトキシ−２−プロピル）ベンゼン、または５−ｔｅｒｔ−ブチル−１，３−ジ（２−クロロ−２−プロピル）ベンゼンである請求項２２に記載の方法。
【請求項３６】
開始剤が５−ｔｅｒｔ−ブチル−１，３−ジ（２−クロロ−２−プロピル）ベンゼンである請求項２２に記載の方法。
【請求項３７】
開始剤が多官能性である請求項２２に記載の方法。
【請求項３８】
開始剤が、１，３，５−トリ（２−クロロ−２−プロピル）ベンゼン、または１，３，５−トリ（２−メトキシ−２−プロピル）ベンゼンである請求項２２に記載の方法。
【請求項３９】
単量体を一種類より多く使用する請求項２２に記載の方法。
【請求項４０】
単量体が、イソブチレン、２−メチル−１−ブテン、３−メチル−１−ブテン、または４−メチル−１−ペンテンである請求項２２に記載の方法。
【請求項４１】
単量体がイソブチレンである請求項２２に記載の方法。
【請求項４２】
電子供与体が下記式の化合物である請求項２２に記載の方法。
【化２】
0005639577.tif 000024
（式中、Ｒ１、Ｒ２、Ｒ３、Ｒ４およびＲ５は各々独立に、水素または炭化水素基であるか；あるいはＲ１とＲ２、またはＲ２とＲ３、またはＲ３とＲ４、またはＲ４とＲ５は独立に、炭素原子数３乃至７の縮合脂肪族環または炭素原子数５乃至７の縮合芳香環を形成している）
【請求項４３】
共通イオン塩前駆体が、塩化テトラ−ｎ−ブチルアンモニウム、または沃化テトラ−ｎ−ブチルアンモニウムである請求項２２に記載の方法。
【請求項４４】
準リビングカルボカチオンポリオレフィンが、ピリジンまたはピリジン誘導体の存在下で製造される請求項２２に記載の方法。
【請求項４５】
ピリジン誘導体が２，６−ルチジンである請求項４４に記載の方法。
【請求項４６】
準リビングカルボカチオンポリオレフィンが、アミドの存在下で製造される請求項２２に記載の方法。
【請求項４７】
アミドがジメチルホルムアミドである請求項４６に記載の方法。
【請求項４８】
準リビングカルボカチオンポリオレフィンが、共通イオン塩または共通イオン塩前駆体の存在下で製造される請求項２２に記載の方法。
【請求項４９】
共通イオン塩前駆体が、塩化テトラブチルアンモニウム、または沃化テトラブチルアンモニウムである請求項４８に記載の方法。
【請求項５０】
当該方法を−１２０℃乃至０℃の温度で実施する請求項１に記載の方法。
【請求項５１】
当該方法を−６０℃乃至−４０℃の温度で実施する請求項１に記載の方法。
【請求項５２】
一種以上の二炭化水素モノスルフィドが、鎖末端濃度の０．５乃至３倍の濃度で存在する請求項１に記載の方法。
【請求項５３】
一種以上の二炭化水素モノスルフィドが、鎖末端濃度の１乃至１．２倍の濃度で存在する請求項１に記載の方法。
【請求項５４】
希釈剤を使用する請求項１に記載の方法。
【請求項５５】
希釈剤がアルカンである請求項５４に記載の方法。
【請求項５６】
希釈剤がペンタンまたはヘキサンである請求項５４に記載の方法。
【請求項５７】
希釈剤がハロゲン化アルキルである請求項５４に記載の方法。
【請求項５８】
希釈剤が塩化メチルまたは塩化メチレンである請求項５４に記載の方法。
【請求項５９】
希釈剤がニトロアルカンである請求項５４に記載の方法。
【請求項６０】
希釈剤がベンゼンまたは置換ベンゼンである請求項５４に記載の方法。
【請求項６１】
希釈剤がトルエンである請求項５４に記載の方法。
【請求項６２】
希釈剤が二種以上の化合物の混合物である請求項５４に記載の方法。
【請求項６３】
希釈剤が塩化メチルとヘキサンの混合物である請求項５４に記載の方法。
【請求項６４】
混合物が、容量で１０／９０乃至９０／１０のヘキサン／塩化メチルである請求項６３に記載の方法。
【請求項６５】
イオン化ポリオレフィンをイニファから誘導する請求項１に記載の方法。
【請求項６６】
イニファがビイニファである請求項６５に記載の方法。
【請求項６７】
イニファがトリイニファである請求項６５に記載の方法。
【請求項６８】
生成したビニリデン末端ポリオレフィンが、全生成物のうちの少なくとも２０モルパーセントである請求項１に記載の方法。
【請求項６９】
生成したビニリデン末端ポリオレフィンが、全生成物のうちの少なくとも４０モルパーセントである請求項１に記載の方法。
【請求項７０】
生成したビニリデン末端ポリオレフィンが、全生成物のうちの少なくとも６０モルパーセントである請求項１に記載の方法。
【請求項７１】
生成したビニリデン末端ポリオレフィンが、全生成物のうちの少なくとも７０モルパーセントである請求項１に記載の方法。
【請求項７２】
生成したビニリデン末端ポリオレフィンが、全生成物のうちの少なくとも８０モルパーセントである請求項１に記載の方法。
【請求項７３】
生成したビニリデン末端ポリオレフィンが、全生成物のうちの少なくとも８５モルパーセントである請求項１に記載の方法。
【請求項７４】
生成したビニリデン末端ポリオレフィンが、全生成物のうちの少なくとも９０モルパーセントである請求項１に記載の方法。
【請求項７５】
生成したビニリデン末端ポリオレフィンが、全生成物のうちの少なくとも９４モルパーセントである請求項１に記載の方法。
【発明の詳細な説明】
【技術分野】
【０００１】
本発明は、ビニリデン末端ポリオレフィン類の製造方法を提供する。
【背景技術】
【０００２】
ポリイソブチレン（ＰＩＢ）のようなビニリデン末端ポリオレフィン類は、末端官能基を含む重合体を製造するための有用な前駆体である。ビニリデン末端基は別の特定の末端官能基に変換することができる。特定の末端基を含む重合体には幾つもの有用な用途がある。例えば、ＰＩＢ系コハク酸イミド分散剤はエンジン潤滑剤に有用な添加剤であり、またポリイソブチレンアミン類は燃料添加剤として有用である。ビニリデン異性体は、ポリオレフィン鎖末端を変換するために選ばれる多数の反応に対して、最も反応しやすい異性体である。よって、ビニリデン末端ポリオレフィン類を選択的に、あるいはビニリデン末端ポリオレフィン類のみを製造する方法が必要とされている。
【０００３】
近年、オレフィン類の準リビングカチオン重合（ＱＬＣＰ）の分野で相当な研究が行われている。準リビング重合は最小の連鎖移動で進行するが、一方で不可逆停止が事実上無い。それゆえ、ＱＬＣＰは、構造が非常に明確で分子量分布の狭い重合体を生じる。ＱＬＣＰの別の利点は、重合体鎖末端のその場での官能化およびブロック共重合体合成の可能性があることである。その場での官能化は、それ以上の後重合反応を施すことができる物質を与える。
【０００４】
ＱＬＣＰのその場での官能化を含む研究は、様々な末端基を生み出している。しかし、ビニリデン末端の首尾よい生成が達成されるのはごく限られた数の事例である。ケネディ、外は、ＰＩＢをアリル基でキャップするための失活剤としてアリルトリメチルシランを使用することを開示している（非特許文献１）。メイヤー、外は、２−メタリルトリメチルシランの使用によりエキソオレフィン生成物を生じる同様の反応について説明している（非特許文献２）。だが、これらの合成ルートは両方とも、失活工程でＰＩＢとの反応で消費されるかなり高価な試薬を利用している。
【０００５】
ストークス、外による最近の研究により、特許文献１及び２にて、ある種の窒素含有失活剤の使用により準リビング第三級クロリドＰＩＢ鎖末端を、ビニリデンにその場で変換できることが記載されている。
【先行技術文献】
【特許文献】
【０００６】
【特許文献１】米国特許出願公開第２００６／００４１０８３号明細書
【特許文献２】米国特許出願公開第２００６／００４１０８４号明細書
【非特許文献】
【０００７】
【非特許文献１】ケネディ(Kennedy)、外著、ジャーナル・オブ・ポリマー・サイエンスＡ：ポリマー・ケミストリ(J. Poly. Sci. A: Poly. Chem.)、１９８７年、第２５巻、ｐ．３２５５
【非特許文献２】メイヤー(Mayer)、外著、マクロモレキュルズ(Macromolecules)、１９９６年、第２９巻、ｐ．６１０４
【発明の概要】
【発明が解決しようとする課題】
【０００８】
失活工程で重要な試薬の回収の可能性をもたらす、ビニリデン末端ポリオレフィン類の新規なその場での製造方法を開発する必要性が当該分野にはある。失活剤の再循環はコストの低減をもたらすことができる。
【課題を解決するための手段】
【０００９】
ある態様では、本発明は、下記の工程を含むビニリデン末端ポリオレフィンの製造方法を提供する：
ａ）ポリオレフィンをルイス酸の存在下でイオン化して、イオン化ポリオレフィンにする工程、
ｂ）工程（ａ）からのイオン化ポリオレフィンを、一種以上の二炭化水素モノスルフィドと反応させる工程、そして
ｃ）工程（ｂ）の生成物を一種以上のプロトン受容体化合物と反応させる工程。
【００１０】
ある態様では、二炭化水素モノスルフィドは下記式を有する。
【００１１】
【化１】
0005639577.tif 000002
【００１２】
式中、Ｒ1およびＲ2は各々独立に炭化水素基である。
【００１３】
ある態様では、本方法は下記の図式で表される。
【００１４】
【化２】
0005639577.tif 000003
【００１５】
式中、Ｒ1およびＲ2は各々独立に炭化水素基であり、そしてＲ3は水素またはメチルなどの炭化水素基である。
【００１６】
ある態様では、生成したビニリデン末端ポリオレフィンは、全生成物のうちの少なくとも９４モルパーセントである。
【００１７】
如何なる理論にも制限されることはないが、態様によっては、本明細書に記載する方法は、下記の図式に示す経路で進行するように考えられる。
【００１８】
【化３】
0005639577.tif 000004
【００１９】
式中、Ｒ1およびＲ2は各々独立に炭化水素基であり、Ｍは金属、遷移金属またはメタロイドであり、Ｙはハライドであり、そしてＡおよびＢは各々独立に１乃至２０の整数である。
【発明の効果】
【００２０】
ある態様では、生成したビニリデン末端ポリオレフィンは、全生成物のうちの少なくとも９４モルパーセントである。
【発明を実施するための形態】
【００２１】
［定義］
特に他の定義を行なわない限り、本明細書で使用する全ての技術及び科学用語は、当該分野の熟練者が一般に理解しているのと同一の意味を有する。本明細書で使用する用語に関して複数の定義がある場合には、特に断らない限り下記の定義が優先する。
【００２２】
「アルコール」は、本明細書で使用するとき、下記式の化合物を意味する。
Ｒ−ＯＨ
【００２３】
式中、Ｒは、アルキルなどの脂肪族炭化水素基であり、例えばアラルキルなどの芳香族基で置換されていてもよい。
【００２４】
「アルキル」は、本明細書で使用するとき、炭素１乃至２０個または炭素１乃至１６個を含む炭素鎖又は基を意味する。そのような鎖又は基は、直鎖であっても分岐していてもよい。本発明で例となるアルキル基としては、これらに限定されるものではないが、メチル、エチル、プロピル、イソプロピル、イソブチル、ｎ−ブチル、ｓｅｃ−ブチル、ｔｅｒｔ−ブチル、イソペンチル、ネオペンチル、ｔｅｒｔ−ペンチルまたはイソヘキシルが挙げられる。「低級アルキル」は、本明細書で使用するとき、炭素原子数１乃至約６の炭素鎖又は基を意味する。
【００２５】
「アルケニル」は、本明細書で使用するとき、炭素２乃至２０個または炭素２乃至１６個を含む炭素鎖又は基であって、鎖が１つ以上の二重結合を含んでいることを意味する。例としては、これに限定されるものではないが、アリル基が挙げられる。アルケニル炭素鎖又は基の二重結合は、他の不飽和基と共役していてもよい。
【００２６】
「アルキニル」は、本明細書で使用するとき、炭素２乃至２０個または炭素２乃至１６個を含む炭素鎖又は基であって、鎖が１つ以上の三重結合を含んでいることを意味する。例としては、これに限定されるものではないが、プロパルギル基が挙げられる。アルキニル炭素鎖又は基の三重結合は、他の不飽和基と共役していてもよい。
【００２７】
「アリール」は、本明細書で使用するとき、炭素原子６乃至約３０個を含む単環又は多環芳香族基を意味する。アリール基としては、これらに限定されるものではないが、フルオレニル、フェニルまたはナフチルが挙げられる。
【００２８】
「アルカリール」は、本明細書で使用するとき、少なくとも１個のアルキル、アルケニル又はアルキニル基で置換されたアリール基を意味する。
【００２９】
「アラルキル」は、本明細書で使用するとき、少なくとも１個のアリール基で置換されたアルキル、アルケニル又はアルキニル基を意味する。
【００３０】
「アミド」は、本明細書で使用するとき、下記式の化合物を意味する。
【００３１】
【化４】
0005639577.tif 000005
【００３２】
式中、Ｒ1〜Ｒ3は各々独立に水素または炭化水素基である。
【００３３】
「アミン」は、本明細書で使用するとき、下記式の化合物を意味する。
【００３４】
【化５】
0005639577.tif 000006
【００３５】
式中、Ｒ1〜Ｒ3は各々独立に水素または炭化水素基である。
【００３６】
「カルボカチオン」及び「カルベニウムイオン」は、本明細書で使用するとき、正に荷電した炭素原子を意味する。
【００３７】
「カルボカチオン末端ポリオレフィン」は、本明細書で使用するとき、少なくとも１個のカルボカチオン末端基を含むポリオレフィンを意味する。例としては、これらに限定されるものではないが、下記式の化合物が挙げられる。
【００３８】
【化６】
0005639577.tif 000007
【００３９】
「鎖末端濃度」は、本明細書で使用するとき、オレフィン末端基とｔｅｒｔ−ハライド末端基とカルベニウムイオンの濃度の合計を意味する。単官能開始剤が使用されるとき、鎖末端濃度はおおよそ開始剤濃度に等しい。多官能開始剤では、開始剤の官能価がｘであるなら、鎖末端濃度はおおよそ開始剤濃度のｘ倍に等しい。
【００４０】
「連鎖移動剤」は、本明細書で使用するとき、そのハライドイオンをカルベニウムイオンで置き換えて、新しくカルベニウムイオンを作る化合物を意味する。
【００４１】
「共通イオン塩」は、本明細書で使用するとき、生長したカルベニウムイオンと対イオンの対の解離を防ぐために、準リビングカチオン重合条件で行われる反応に任意に添加されるイオン性の塩を意味する。
【００４２】
「共通イオン塩前駆体」は、本明細書で使用するとき、準リビングカチオン重合条件下で行われる反応に任意に添加されて、ルイス酸とのその場反応により、生長した鎖末端の対アニオンと同じ対アニオンを発生させるイオン性の塩を意味する。
【００４３】
「カップリングしたポリオレフィン」は、本明細書で使用するとき、カルボカチオン末端ポリオレフィンが別のポリオレフィンに付加した生成物を意味する。
【００４４】
「希釈剤」は、本明細書で使用するとき、液体希釈剤又は化合物を意味する。希釈剤は単独でも二種以上の化合物の混合物でもよい。希釈剤は反応成分を完全に溶解しても部分的に溶解してもよい。例としては、これらに限定されるものではないが、ヘキサンまたは塩化メチルまたはそれらの混合物が挙げられる。
【００４５】
「二炭化水素モノスルフィド」は、本明細書で使用するとき、下記式の化合物を意味する。
【００４６】
【化７】
0005639577.tif 000008
【００４７】
式中、Ｒ1およびＲ2は各々独立に炭化水素基である。
【００４８】
「電子供与体」は、本明細書で使用するとき、一対の電子を別の分子に供与することができる分子を意味する。例としては、これらに限定されるものではないが、ルイス酸と錯体を作ることができる分子が挙げられる。それ以上の例としては、これらに限定されるものではないが、塩基および／または求核物質が挙げられる。それ以上の例としては、これらに限定されるものではないが、プロトンを取り去る又は取り除くことができる分子が挙げられる。
【００４９】
「エキソ−オレフィン」は、本明細書で使用するとき、下記式の化合物を意味する。
【００５０】
【化８】
0005639577.tif 000009
【００５１】
式中、Ｒは炭化水素基である。ある態様ではＲはメチルである。
【００５２】
「ハライド」、「ハロ」又は「ハロゲン」は、本明細書で使用するとき、Ｆ、Ｃｌ、ＢｒまたはＩを意味する。
【００５３】
「炭化水素基」は、本明細書で使用するとき、炭素原子と水素原子だけを含む一価の線状、分岐状又は環状の基を意味する。
【００５４】
「イニファ」は、本明細書で使用するとき、開始剤としても、また連鎖移動剤としても作用する化合物を意味する。
【００５５】
「開始剤」は、本明細書で使用するとき、カルボカチオンを与える化合物を意味する。例としては、これらに限定されるものではないが、１個以上の第三級末端基を持つ化合物又はポリオレフィン類が挙げられる。開始剤は単官能性でも多官能性でもよい。「単官能開始剤」は、本明細書で使用するとき、開始剤に対しておよそ１化学量論当量のカルボカチオンを与える開始剤を意味する。「多官能開始剤」は、本明細書で使用するとき、開始剤に対しておよそｘ化学量論当量のカルボカチオンを与える開始剤を意味する、ただし、ｘは開始剤の官能価を表わす。単官能開始剤が使用されるとき、鎖末端濃度はおおよそ開始剤濃度に等しい。多官能開始剤では、開始剤の官能価がｘであるなら、鎖末端濃度は開始剤濃度のｘ倍に等しい。
【００５６】
「イオン化ポリオレフィン」は、本明細書で使用するとき、少なくとも１個のカルベニウムイオンを含むポリオレフィンを意味する。例としては、これに限定されるものではないが、ｔｅｒｔ−ハライド末端ポリオレフィンがイオン化されてカチオンポリオレフィンになったものが挙げられる。それ以上の例としては、これに限定されるものではないが、準リビングカルボカチオンポリオレフィンが挙げられる。それ以上の例としては、これに限定されるものではないが、ビニリデン末端ポリオレフィンがイオン化されて、イオン化ポリオレフィンまたは準リビングカルボカチオンポリオレフィンになったものが挙げられる。それ以上の例としては、これに限定されるものではないが、オレフィンを含むポリオレフィンがイオン化されて、準リビングカルボカチオンポリオレフィンまたはカチオンポリオレフィンになったものが挙げられる。それ以上の例としては、これに限定されるものではないが、イニファから誘導されたイオン化ポリオレフィンが挙げられる。
【００５７】
「ルイス酸」は、本明細書で使用するとき、一対の電子を受容することができる化学物質を意味する。
【００５８】
「単量体」は、本明細書で使用するとき、カルボカチオンと結合して別のカルボカチオンを作ることができるオレフィンを意味する。
【００５９】
「ニトロアルカン」は、本明細書で使用するとき、ＲＮＯ2を意味する、ただし、Ｒはアルキル、アルケニル、アルキニル、アリール、アルカリールまたはアラルキルである。
【００６０】
「全生成物のうちのモルパーセント」は、本明細書で使用するとき、全反応生成物のモル数に対する特定の反応生成物のモル数の比率を百倍したものを意味する。
【００６１】
「プロトン受容体」は、本明細書で使用するとき、プロトンを取り去ることができる化合物を意味する。
【００６２】
「ピリジン誘導体」は、本明細書で使用するとき、下記式の化合物を意味する。
【００６３】
【化９】
0005639577.tif 000010
【００６４】
式中、Ｒ1、Ｒ2、Ｒ3、Ｒ4およびＲ5は各々独立に、水素または炭化水素基であるか；あるいはＲ1とＲ2、またはＲ2とＲ3、またはＲ3とＲ4、またはＲ4とＲ5は独立に、炭素原子数約４乃至約７の縮合脂肪族環、または炭素原子数約５乃至約７の縮合芳香環を形成している。Ｒ1、Ｒ2、Ｒ3、Ｒ4およびＲ5が各々水素であるとき、化合物はピリジンである。
【００６５】
「準リビングカルボカチオン重合条件」は、本明細書で使用するとき、準リビングカルボカチオンポリオレフィン類の生成を可能にする準リビング重合条件を意味する。
【００６６】
「準リビングカルボカチオンポリオレフィン」は、本明細書で使用するとき、準リビング重合条件下で生成したカルボカチオンポリオレフィンを意味する。
【００６７】
「準リビング重合」は、本明細書で使用するとき、不可逆的な鎖切断現象無しに進行する重合を意味する。準リビング重合は開始で始まり、その後に生長が続く、ただし、生長（リビング）種は非生長（非リビング）重合体鎖と平衡状態にある。
【００６８】
「準リビング重合条件」は、本明細書で使用するとき、準リビング重合を起こすことができる反応条件を意味する。
【００６９】
「失活」は、本明細書で使用するとき、カルベニウムイオンを失活剤と反応させることを意味する。
【００７０】
「失活剤」は、本明細書で使用するとき、単独でまたは別の化合物と組み合わせて、カルベニウムイオンと反応することができる化合物を意味する。
【００７１】
「置換ベンゼン」は、本明細書で使用するとき、下記式の化合物を意味する。
【００７２】
【化１０】
0005639577.tif 000011
【００７３】
式中、Ｒはアルキル、アルケニル、アルキニル、アリール、アルカリールまたはアラルキルであり、そしてｎは１−６である。態様によっては、Ｒは低級アルキルである。態様によっては、Ｒはメチルである。態様によっては、ｎは１−４である。態様によっては、ｎは１−３である。
【００７４】
「ビニリデン末端基」は、本明細書で使用するとき、エキソ−オレフィン構造を有する末端オレフィン部を意味する。
【００７５】
「ビニリデン末端ポリオレフィン」は、本明細書で使用するとき、少なくとも１個のビニリデン末端基を含むポリオレフィンを意味する。例としては、これらに限定されるものではないが、下記式の化合物が挙げられる。
【００７６】
【化１１】
0005639577.tif 000012
【００７７】
式中、Ｒは水素または炭化水素基である。
【００７８】
「ｔｅｒｔ−ハライド末端ポリオレフィン」は、本明細書で使用するとき、少なくとも１個の第三級ハライド末端基を含むポリオレフィンを意味する。例としては、これに限定されるものではないが、下記式の化合物が挙げられる。
【００７９】
【化１２】
0005639577.tif 000013
【００８０】
式中、Ｘはハロゲンである。
【００８１】
［方法］
本発明は、下記の工程を含むビニリデン末端ポリオレフィンの製造方法を提供する：
ａ）ポリオレフィンをルイス酸の存在下でイオン化して、イオン化ポリオレフィンにする工程、
ｂ）工程（ａ）からのイオン化ポリオレフィンを、一種以上の二炭化水素モノスルフィドと反応させる工程、そして
ｃ）工程（ｂ）の生成物を一種以上のプロトン受容体化合物と反応させる工程。
【００８２】
態様によっては、方法は下記の図式で表される。
【００８３】
【化１３】
0005639577.tif 000014
【００８４】
式中、Ｒ1およびＲ2は各々独立に炭化水素基であり、そしてＲ3は水素または炭化水素基である。
【００８５】
態様によっては、本発明で提供する方法によって製造されたポリオレフィンは、ポリオレフィン鎖にビニリデン末端基を１個含有している。態様によっては、本発明で提供する方法によって製造されるポリオレフィンは、ポリオレフィン鎖にビニリデン末端基を１個より多く含有している。
【００８６】
如何なる理論にも制限されることはないが、態様によっては本明細書に記載する方法は、下記の図式に示す経路で進行するものと考えられる。
【００８７】
【化１４】
0005639577.tif 000015
【００８８】
式中、Ｒ1およびＲ2は各々独立に炭化水素基であり、Ｍは金属、遷移金属またはメタロイドであり、Ｙはハライドであり、そしてＡおよびＢは各々独立に１乃至２０の整数である。態様によってはＭAＹBは、本明細書に記載するルイス酸から誘導される。
【００８９】
（イオン化ポリオレフィン類）
イオン化ポリオレフィン類は、当該分野の熟練者に知られている任意の方法で製造することができる。例としては、これらに限定されるものではないが、ｔｅｒｔ−ハライドをルイス酸でイオン化すること、予備生成したポリオレフィンをルイス酸でイオン化すること、オレフィン単量体を準リビングカルボカチオン重合条件下で重合すること、あるいは「イニファ」法を行うことが挙げられる。
【００９０】
態様によっては、イオン化ポリオレフィンは、カルボカチオン末端ポリオレフィンである。ある態様ではイオン化ポリオレフィンは、カルボカチオン末端基を１個以上含有している。ある態様ではイオン化ポリオレフィンは、カルボカチオン末端基を１個含有している。ある態様ではイオン化ポリオレフィンは、カルボカチオン末端基を２個含有している。ある態様ではイオン化ポリオレフィンは、カルボカチオン末端基を３個含有している。ある態様ではイオン化ポリオレフィンは、カルボカチオン末端基を持つポリイソブチレンである。ある態様ではイオン化ポリオレフィンは、下記式の化合物である。
【００９１】
【化１５】
0005639577.tif 000016
【００９２】
（ａ）ｔｅｒｔ−ハライド類からのイオン化ポリオレフィン類
態様によっては、イオン化ポリオレフィンは、ｔｅｒｔ−ハライド末端ポリオレフィンから誘導される。ある態様ではｔｅｒｔ−クロリド末端ポリオレフィン、ｔｅｒｔ−ブロミド末端ポリオレフィンまたはｔｅｒｔ−ヨージド末端ポリオレフィンから、イオン化ポリオレフィンが誘導される。ある態様ではｔｅｒｔ−クロリド末端ポリオレフィンまたはｔｅｒｔ−ブロミド末端ポリオレフィンから、イオン化ポリオレフィンが誘導される。ある態様では、ｔｅｒｔ−クロリドポリオレフィンからイオン化ポリオレフィンが誘導される。
【００９３】
ｔｅｒｔ−ハライド末端ポリオレフィン類は、当該分野の熟練者に知られている任意の方法によって製造することができる。
【００９４】
態様によっては、イオン化ポリオレフィンは、ｔｅｒｔ−ハライド末端ポリオレフィンをルイス酸と接触させることによって生じる。ある態様では、ｔｅｒｔ−クロリド末端ポリオレフィン、ｔｅｒｔ−ブロミド末端ポリオレフィンまたはｔｅｒｔ−ヨージド末端ポリオレフィンを、ルイス酸と接触させることによってイオン化ポリオレフィンが生じる。ある態様ではｔｅｒｔ−クロリド末端ポリオレフィンを、ルイス酸と接触させることによってイオン化ポリオレフィンが生じる。
【００９５】
態様によっては、ｔｅｒｔ−ハライドはイニファから誘導される。
【００９６】
（ｂ）予備生成したポリオレフィン類からのイオン化ポリオレフィン類
態様によっては、イオン化ポリオレフィンは、予備生成したポリオレフィンから誘導される。ある態様では、そのような予備生成ポリオレフィンは、二重結合を１つ以上含有している。ある態様では、そのような予備生成ポリオレフィンは、二重結合を１つ含有している。ある態様では、そのような予備生成ポリオレフィンは、ポリイソブチレン誘導体である。ある態様では、そのような予備生成ポリオレフィンは、エンドオレフィンを１個以上含有している。
【００９７】
態様によっては、イオン化ポリオレフィンは、ルイス酸を予備生成ポリオレフィンと接触させることによって生じる。ある態様では、１つ以上の二重結合を含む予備生成ポリオレフィンをルイス酸と接触させることによって、イオン化ポリオレフィンが生じる。ある態様では、１つの二重結合を含む予備生成ポリオレフィンをルイス酸と接触させることによって、イオン化ポリオレフィンが生じる。ある態様では、ポリイソブチレン誘導体をルイス酸と接触させることによって、イオン化ポリオレフィンが生じる。ある態様では、１個以上のエンドオレフィンを含む予備生成ポリオレフィンをルイス酸と接触させることによって、イオン化ポリオレフィンが生じる。
【００９８】
（ｃ）イニファ法からのイオン化ポリオレフィン類
態様によっては、イオン化ポリオレフィンは、当該分野の熟練者に知られている方法を用いてイニファから誘導される。そのような方法の限定的ではない例は、米国特許第４２７６３９４号及び第４５６８７３２号の各明細書に記載されていて、それらの各々も参照内容として本明細書の記載とする。ある態様では、単量体をカチオン重合条件下で、少なくとも２個の第三級ハロゲンを持つイニファと反応させる。ある態様では、イニファはビイニファまたはトリイニファである。ある態様ではイニファは、塩化トリクミル、塩化パラジクミルまたは臭化トリクミルである。
【００９９】
（ｄ）準リビングカルボカチオン重合条件下でオレフィン単量体からのイオン化ポリオレフィン類
態様によっては、イオン化ポリオレフィンは、準リビングカルボカチオン条件下でオレフィン単量体から誘導される。そのような条件下で準リビングカルボカチオンポリオレフィンが生じる。そのような条件は、当該分野の熟練者に知られている任意の方法によって実現することができる。そのような方法の限定的ではない例は、欧州特許第２０６７５６Ｂ１号明細書及び国際公開第２００６／１１０６４７Ａ１号パンフレットに記載されていて、それら両方とも参照内容として本明細書の記載とする。
【０１００】
態様によっては、単量体、開始剤およびルイス酸が使用される。ある態様ではイオン化ポリオレフィンは、準リビングカルボカチオンポリイソブチレンである。ある態様ではそのような準リビングカルボカチオンポリオレフィンは、下記式の化合物である。
【０１０１】
【化１６】
0005639577.tif 000017
【０１０２】
（ｉ）開始剤
態様によっては、開始剤は、第三級末端基を１個以上持つ化合物又はポリオレフィンである。ある態様では、開始剤は第三級末端基を１個有する。ある態様では、開始剤は第三級末端基を１個より多く有する。
【０１０３】
態様によっては、開始剤は、一般式（Ｘ’−ＣＲaＲb）nＲcの化合物であり、式中、Ｒa、ＲbおよびＲcは独立に、アルキル基、芳香族基、アルキル芳香族基のうちの少なくとも一種からなり、同じでも異なっていてもよく、そしてＸ’は、アセテート、エテレート、ヒドロキシル基またはハロゲンである。ある態様では、Ｒcの価数はｎであり、ｎは１乃至４の整数である。ある態様では、Ｒa、ＲbおよびＲcは、炭素原子１乃至約２０個を含む炭化水素基である。ある態様では、Ｒa、ＲbおよびＲcは、炭素原子１乃至約８個を含む炭化水素基である。ある態様では、Ｘ’はハロゲンである。ある態様では、Ｘ’は塩素である。ある態様では、Ｒa、ＲbおよびＲcの構造は、生長種または単量体に似ている。ある態様では、そのような構造は、ポリスチレンには１−フェニルエチル誘導体、あるいはポリイソブチレンには２，４，４−トリメチルペンチル誘導体である。ある態様では、開始剤は、ハロゲン化クミル、ジクミル又はトリクミルである。ある態様では、塩化物が使用される。ある態様では、開始剤は、２−クロロ−２−フェニルプロパン、すなわち塩化クミル；１，４−ジ（２−クロロ−２−プロピル）ベンゼン、すなわちジ（塩化クミル）；１，３，５−トリ（２−クロロ−２−プロピル）ベンゼン、すなわちトリ（塩化クミル）；２，４，４−トリメチル−２−クロロペンタン；２−アセチル−２−フェニルプロパン、すなわち酢酸クミル；２−プロピオニル−２−フェニルプロパン、すなわちプロピオン酸クミル；２−メトキシ−２−フェニルプロパン、すなわちクミルメチルエーテル；１，４−ジ（２−メトキシ−２−プロピル）ベンゼン、すなわちジ（クミルメチルエーテル）；または１，３，５−トリ（２−メトキシ−２−プロピル）ベンゼン、すなわちトリ（クミルメチルエーテル）である。ある態様では、開始剤は、２−クロロ−２，４，４−トリメチルペンタン（ＴＭＰＣｌ）、１，３−ジ（２−クロロ−２−プロピル）ベンゼン、１，３，５−トリ（２−クロロ−２−プロピル）ベンゼン、または１，３−ジ（２−クロロ−２−プロピル）−５−ｔｅｒｔ−ブチルベンゼン（ｂＤＣＣ）である。
【０１０４】
態様によっては、開始剤は、単官能性であっても二官能性であっても多官能性であってもよい。ある態様では、開始剤は単官能性である。ある態様では、開始剤は、２−クロロ−２−フェニルプロパン、２−アセチル−２−フェニルプロパン、２−プロピオニル−２−フェニルプロパン、２−メトキシ−２−フェニルプロパン、２−エトキシ−２−フェニルプロパン、２−クロロ−２，４，４−トリメチルペンタン、２−アセチル−２，４，４−トリメチルペンタン、２−プロピオニル−２，４，４−トリメチルペンタン、２−メトキシ−２，４，４−トリメチルペンタン、または２−エトキシ−２，４，４−トリメチルペンタンである。ある態様では、開始剤は、２−クロロ−２，４，４−トリメチルペンタンである。
【０１０５】
態様によっては、開始剤は二官能性である。ある態様では、開始剤は、１，３−ジ（２−クロロ−２−プロピル）ベンゼン、１，３−ジ（２−メトキシ−２−プロピル）ベンゼン、１，４−ジ（２−クロロ−２−プロピル）ベンゼン、１，４−ジ（２−メトキシ−２−プロピル）ベンゼン、または５−ｔｅｒｔ−ブチル−１，３−ジ（２−クロロ−２−プロピル）ベンゼンである。ある態様では、開始剤は、５−ｔｅｒｔ−ブチル−１，３−ジ（２−クロロ−２−プロピル）ベンゼンである。
【０１０６】
態様によっては、開始剤は多官能性である。ある態様では、開始剤は、１，３，５−トリ（２−クロロ−２−プロピル）ベンゼン、または１，３，５−トリ（２−メトキシ−２−プロピル）ベンゼンである。
【０１０７】
（ii）単量体
態様によっては、単量体は、炭化水素単量体、すなわち水素原子と炭素原子だけを含む化合物であり、これらに限定されるものではないが、オレフィン類及びジオレフィン類、および炭素原子数約２乃至約２０のそのようなものが挙げられる。ある態様では、そのような化合物の炭素原子数は約４乃至約８である。
【０１０８】
態様によっては、本明細書に記載する方法は、そのような単量体を重合して同一ではないが、分子量が均一な重合体を生成させるために用いることができる。ある態様では、そのような分子量は、約３００乃至１００万ｇ／モルを越える。ある態様では、そのような重合体は、分子量が約２００乃至１００００ｇ／モルの低分子量液体又は粘性重合体であっても、あるいは分子量が約１０００００乃至１００００００ｇ／モルかそれ以上の固体ワックス状乃至塑性又は弾性物質であってもよい。
【０１０９】
態様によっては、単量体は、イソブチレン、スチレン、ベータピネン、イソプレン、ブタジエン、またはこれらの種の置換化合物である。ある態様では、単量体は、イソブチレン、２−メチル−１−ブテン、３−メチル−１−ブテン、４−メチル−１−ペンテン、またはベータ−ピネンである。ある態様では、単量体はイソブチレンである。
【０１１０】
態様によっては、単量体の混合物も使用することができる。
【０１１１】
（iii）ルイス酸
態様によっては、ルイス酸は非プロトン酸である。ある態様では、ルイス酸は、金属ハロゲン化物でも非金属ハロゲン化物でもよい。ある態様では、ルイス酸は金属ハロゲン化物である。ある態様ではルイス酸は、ハロゲン化チタン（IV）、ハロゲン化亜鉛（II）、ハロゲン化スズ（IV）、またはハロゲン化アルミニウム（III）である。ある態様では、ルイス酸はハロゲン化チタン（IV）である。ある態様では、ルイス酸はハロゲン化スズ（IV）である。ある態様では、ルイス酸はハロゲン化アルミニウム（III）である。ある態様では、ルイス酸は、四臭化チタンまたは四塩化チタンである。ある態様では、ルイス酸は四塩化チタンである。ある態様では、ルイス酸は塩化亜鉛である。ある態様では、ルイス酸はＡｌＢｒ3である。ある態様では、ルイス酸はエチルアルミニウムジクロリドである。ある態様では、ルイス酸は非金属ハロゲン化物である。ある態様では、ルイス酸は、ハロゲン化アンチモン（VI）、ハロゲン化ガリウム（III）、またはハロゲン化ホウ素（III）である。ある態様では、ルイス酸は三塩化ホウ素である。ある態様では、ルイス酸はトリアルキルアルミニウム化合物である。ある態様では、ルイス酸はトリメチルアルミニウムである。
【０１１２】
態様によっては、二種以上のルイス酸の混合物が使用される。ある態様では、二種類のルイス酸の混合物が使用される。ある態様では、ハロゲン化アルミニウム（III）とトリアルキルアルミニウム化合物との混合物が使用される。ある態様では、化学量論比で約１：１のハロゲン化アルミニウム（III）とトリアルキルアルミニウム化合物が使用される。ある態様では、化学量論比で２：１のハロゲン化アルミニウム（III）とトリアルキルアルミニウム化合物が使用される。ある態様では、化学量論比で１：２のハロゲン化アルミニウム（III）とトリアルキルアルミニウムが使用される。ある態様では、トリアルキルアルミニウムに対するハロゲン化アルミニウム（III）の化学量論比は１より大きい。ある態様では、トリアルキルアルミニウムに対するハロゲン化アルミニウム（III）の化学量論比は１より小さい。ある態様では、三臭化アルミニウムとトリメチルアルミニウムの混合物が使用される。
【０１１３】
態様によってはルイス酸はアルキルアルミニウムハライドである。ある態様では、ルイス酸はメチルアルミニウムブロミドである。
【０１１４】
態様によってはルイス酸は１回のアリコートで添加される。ある態様では、ルイス酸は１回より多いアリコートで添加される。ある態様では、ルイス酸は２回のアリコートで添加される。
【０１１５】
（iv）電子供与体
当該分野の熟練者には理解されているように、電子供与体によっては、従来の重合系を準リビング重合系に変えることができる。態様によっては、本明細書に記載する方法は、電子供与体の存在下で実施される。ある態様では、そのような電子供与体は、スルホニウムイオン末端ポリオレフィン（後述）と反応させるために使用される一種以上のプロトン受容体とは異なる一般式を有する。ある態様では、そのような電子供与体は、スルホニウムイオン末端ポリオレフィン（後述）と反応させるために使用される一種以上のプロトン受容体と同じ一般式を有する。ある態様では、電子供与体はスルホニウムイオン末端ポリオレフィンと反応して、ビニリデン末端ポリオレフィンを生成させる。
【０１１６】
態様によっては、電子供与体は、ルイス酸と錯体を形成することができる。ある態様では、電子供与体は塩基および／または求核物質である。ある態様では、電子供与体は、プロトンを取り去る又は取り除くことができる。ある態様では、電子供与体は有機塩基である。ある態様では、電子供与体はアミドである。ある態様では、電子供与体は、Ｎ，Ｎ−ジメチルホルムアミド、Ｎ，Ｎ−ジメチルアセトアミド、またはＮ，Ｎ−ジエチルアセトアミドである。ある態様では、電子供与体はスルホキシドである。ある態様では、電子供与体はジメチルスルホキシドである。ある態様では、電子供与体はエステルである。ある態様では、電子供与体は、酢酸メチルまたは酢酸エチルである。ある態様では、電子供与体はリン酸エステル化合物である。ある態様では、電子供与体は、リン酸トリメチル、リン酸トリブチル、またはヘキサメチルリン酸トリアミドである。ある態様では、電子供与体は酸素含有金属化合物である。ある態様では、電子供与体はチタン酸テトライソプロピルである。
【０１１７】
態様によっては、電子供与体は、ピリジンまたはピリジン誘導体である。ある態様では、電子供与体は下記式の化合物である。
【０１１８】
【化１７】
0005639577.tif 000018
【０１１９】
式中、Ｒ1、Ｒ2、Ｒ3、Ｒ4およびＲ5は各々独立に、水素または炭化水素基であるか；あるいはＲ1とＲ2、またはＲ2とＲ3、またはＲ3とＲ4、またはＲ4とＲ5は独立に、炭素原子数約３乃至約７の縮合脂肪族環、または炭素原子数約５乃至約７の縮合芳香族環を形成している。態様によってはＲ1およびＲ5は各々独立に炭化水素基であり、そしてＲ2〜Ｒ4は水素である。
【０１２０】
態様によっては、電子供与体は、２，６−ジ−ｔｅｒｔ−ブチルピリジン、２，６−ルチジン、２，４−ジメチルピリジン、２，４，６−トリメチルピリジン、２−メチルピリジン、またはピリジンである。ある態様では、電子供与体は、Ｎ，Ｎ−ジメチルアニリン、またはＮ，Ｎ−ジメチルトルイジンである。ある態様では、電子供与体は２，６−ルチジンである。
【０１２１】
（ｖ）共通イオン塩及びイオン塩前駆体
態様によっては、電子供与体に加えてもしくはその代わりに、共通イオン塩又は塩前駆体を任意に反応混合物に添加することができる。ある態様では、そのような塩は、イオン強度を高め、遊離イオンを抑え、また配位子交換体と相互作用させるために使用することができる。ある態様では、共通イオン塩前駆体は、テトラ−ｎ−ブチルアンモニウムクロリドである。ある態様では、共通イオン塩前駆体は、テトラ−ｎ−ブチルアンモニウムヨージドである。ある態様では、全反応混合物中の共通イオン塩又は塩前駆体の濃度は、約０．０００５モル／リットル乃至約０．０５モル／リットルの範囲にあってよい。ある態様では、共通イオン塩又は塩前駆体の濃度は、約０．０００５モル／リットル乃至約０．０２５モル／リットルの範囲にある。ある態様では、共通イオン塩又は塩前駆体の濃度は、約０．００１モル／リットル乃至約０．００７モル／リットルの範囲にある。
【０１２２】
（二炭化水素モノスルフィドとの反応）
（ａ）二炭化水素モノスルフィド類
態様によっては、二炭化水素モノスルフィドは、下記式を有する。
【０１２３】
【化１８】
0005639577.tif 000019
【０１２４】
式中、Ｒ1およびＲ2は各々独立に炭化水素基である。
【０１２５】
態様によっては、Ｒ1およびＲ2は各々独立に、アルキル、アルケニル、アルキニル、アリール、アルカリール、アラルキルまたはシクロアルキルである。ある態様では、Ｒ1およびＲ2は各々独立に、アルキル、アルケニル、アルキニル、アラルキルまたはシクロアルキルである。ある態様では、Ｒ1およびＲ2は各々独立にアルキルである。ある態様では、Ｒ1およびＲ2は独立に、炭素原子１乃至２０個を含有している。
【０１２６】
態様によっては、二炭化水素モノスルフィドは、ジエチルスルフィド、ジプロピルスルフィド、ジイソプロピルスルフィド、ジアリルスルフィド、ジイソアミルスルフィド、ジ−ｓｅｃ−ブチルスルフィド、ジイソペンチルスルフィド、ジメタリルスルフィド、メチルｔｅｒｔ−オクチルスルフィド、ジノニルスルフィド、ジオクタデシルスルフィド、ジペンチルスルフィド、またはジ−ｔｅｒｔ−ドデシルスルフィドである。ある態様では、二炭化水素モノスルフィドは、ジエチルスルフィド、ジプロピルスルフィド、ジイソプロピルスルフィド、ジアリルスルフィド、またはジイソアミルスルフィドである。ある態様では、二炭化水素モノスルフィドはジイソプロピルスルフィドである。
【０１２７】
（ｂ）スルホニウムイオン末端ポリオレフィンの生成
如何なる理論にも制限されるものではないが、態様によっては、二炭化水素モノスルフィドは、失活剤として作用する。如何なる理論にも制限されるものではないが、ある態様では、二炭化水素モノスルフィドはイオン化ポリオレフィンと反応して、スルホニウムイオン末端ポリオレフィンを生成させる。如何なる理論にも制限されるものではないが、ある態様では、そのようなスルホニウムイオン末端ポリオレフィンは安定である。ある態様では、スルホニウムイオン末端ポリオレフィンは分光法で識別できる。如何なる理論にも制限されるものではないが、ある態様では、スルホニウムイオン末端ポリオレフィンは、ルイス酸誘導対イオンとイオン対を形成する。如何なる理論にも制限されるものではないが、ある態様では、そのような対イオンはハロゲン化チタンである。如何なる理論にも制限されるものではないが、ある態様では、そのような対イオンはＴｉ2Ｃｌ9である。如何なる理論にも制限されるものではないが、ある態様では、二炭化水素モノスルフィドは再生する。如何なる理論にも制限されるものではないが、ある態様では、二炭化水素モノスルフィドとイオン化ポリオレフィンとの反応は、下記の図式で説明する反応経路で進行する。
【０１２８】
【化１９】
0005639577.tif 000020
【０１２９】
式中、Ｒ1およびＲ2は各々独立に炭化水素基である。
【０１３０】
［プロトン受容体との反応］
如何なる理論にも制限されるものではないが、態様によっては、プロトン受容体はスルホニウムイオン末端ポリオレフィンと反応する。如何なる理論にも制限されるものではないが、ある態様では、プロトン受容体はスルホニウムイオン末端ポリオレフィンと反応して、ビニリデン末端ポリオレフィンを生成させる。如何なる理論にも制限されるものではないが、ある態様では、プロトン受容体は、スルホニウムイオン末端ポリオレフィンからプロトンを取り去る。如何なる理論にも制限されるものではないが、ある態様では、ビニリデン末端ポリオレフィンが主要な生成物である。如何なる理論にも制限されるものではないが、ある態様では、ビニリデン末端ポリオレフィンが主要生成物であり、エンド−オレフィン類とｔｅｒｔ−ハライドポリオレフィン類とカップリングしたポリオレフィン類を含むポリオレフィン類が少数の生成物である。如何なる理論にも制限されるものではないが、ある態様では、１個より多いプロトン受容体がスルホニウムイオン末端ポリオレフィンと反応する。如何なる理論にも制限されるものではないが、ある態様では、１個より多いプロトン受容体がスルホニウムイオン末端ポリオレフィンと反応して、ビニリデン末端ポリオレフィンを生成させる。
【０１３１】
態様によっては、プロトン受容体は、前述した電子供与体とは異なる一般式を有する。態様によっては、プロトン受容体は、前述した電子供与体とは同じ一般式を有する。
【０１３２】
態様によっては、プロトン受容体は有機塩基である。ある態様では、プロトン受容体はアミンである。ある態様では、プロトン受容体は下記式の化合物である。
【０１３３】
【化２０】
0005639577.tif 000021
【０１３４】
式中、Ｒ1、Ｒ2およびＲ3は各々独立に、水素または炭化水素基である。態様によっては、Ｒ3は炭化水素基である。ある態様では、Ｒ3は、アルキル、アルケニル、アルキニル、シクロアルキル、アルカリール、アラルキルまたはアリールである。ある態様では、Ｒ1とＲ2のうちの一方は水素で、もう一方は炭化水素基である。ある態様では、Ｒ1とＲ2は同じである。ある態様では、Ｒ1とＲ2は各々独立に、アルキル、アルケニル、アルキニル、シクロアルキル、アラルキル、アルカリールまたはアリールである。ある態様では、Ｒ3は炭化水素基であり、そしてＲ1とＲ2は両方とも水素である。ある態様では、Ｒ3は炭化水素基であり、そしてＲ1とＲ2のうちの一方は水素で、もう一方は炭化水素基である。ある態様では、Ｒ1とＲ2は一緒に炭素原子数約３乃至約７の環を形成している。ある態様では、プロトン受容体は、−ＮＲ1Ｒ2基を１個より多く有する。
【０１３５】
態様によっては、プロトン受容体は第一級アミンである。ある態様では、プロトン受容体は第二級アミンである。ある態様では、プロトン受容体は第三級アミンである。ある態様では、プロトン受容体は、ジメチルアミン、ジエチルアミン、ジプロピルアミン、ｎ−ブチルアミン、ｔｅｒｔ−ブチルアミン、ｓｅｃ−ブチルアミン、ジ−ｎ−ブチルアミン、アニリン、シクロヘキシルアミン、シクロペンチルアミンまたはｔｅｒｔ−アミルアミンである。ある態様では、プロトン受容体は、トリメチルアミン、トリエチルアミン、トリプロピルアミンまたはトリブチルアミンである。ある態様では、プロトン受容体は、ｎ−ブチルアミン、ジエチルアミン、トリエチルアミンまたはｔｅｒｔ−アミルアミンである。
【０１３６】
態様によっては、プロトン受容体はアルコールである。ある態様では、プロトン受容体は下記式の化合物である。
Ｒ−ＯＨ
【０１３７】
式中、Ｒはアルキルなどの脂肪族炭化水素基であり、例えばアラルキルなどの芳香族部で置換されていてもよい。態様によっては、−ＯＨは、第一級、第二級又は第三級炭素に結合している。ある態様では、−ＯＨは第一級炭素に結合している。ある態様では、−ＯＨは第二級炭素に結合している。ある態様では、−ＯＨは第三級炭素に結合している。ある態様では、Ｒは、アルキル、アルケニル、アルキニルまたはアラルキルである。ある態様では、プロトン受容体は、−ＯＨ基を１個より多く有する。
【０１３８】
態様によっては、アルコールは、メタノール、エタノール、１−プロパノール、イソプロパノール、１−ブタノール、２−ブタノール、ｔｅｒｔ−ブタノール、シクロヘキサノールまたはシクロペンタノールである。ある態様では、アルコールは、メタノール、エタノールまたはイソプロパノールである。
【０１３９】
ある態様では、プロトン受容体は、フェノールまたはフェノール誘導体であってもよい。
【０１４０】
［希釈剤］
本明細書に記載する方法の態様によっては、当該方法は希釈剤中で実施される。ある態様では、希釈剤は、単一化合物もしくは二種以上の化合物の混合物である。ある態様では、希釈剤は反応成分を完全に溶解するか、あるいは反応成分を部分的に溶解する。ある態様では、希釈剤は反応成分を完全又はほぼ完全に溶解する。ある態様では、希釈剤は反応成分を完全に溶解する。ある態様では、希釈剤は反応成分をほぼ完全に溶解する。
【０１４１】
態様によっては、希釈剤は低沸点および／または低凝固点である。ある態様では、希釈剤は、アルカン、一ハロゲン化アルキルまたは多ハロゲン化アルキルである。ある態様では、希釈剤はノルマルアルカンである。ある態様では、希釈剤は、プロパン、ノルマルブタン、ノルマルペンタン、ノルマルヘキサン、ノルマルヘプタン、ノルマルオクタン、ノルマルノナンまたはノルマルデカンである。ある態様では、希釈剤は分岐アルカンである。ある態様では、希釈剤は、イソブタン、イソペンタン、ネオペンタン、イソヘキサン、３−メチルペンタン、２，２−ジメチルブタンまたは２，３−ジメチルブタンである。
【０１４２】
態様によっては、希釈剤はハロゲン化アルカンである。ある態様では、希釈剤は、クロロホルム、塩化エチル、塩化ｎ−ブチル、塩化メチレン、塩化メチル、１，２−ジクロロエタン、１，１，２，２−テトラクロロエタン、四塩化炭素、１，１−ジクロロエタン、塩化ｎ−プロピル、塩化イソプロピル、１，２−ジクロロプロパンまたは１，３−ジクロロプロパンである。ある態様では、希釈剤はアルケンまたはハロゲン化アルケンである。ある態様では、希釈剤は、塩化ビニル、１，１−ジクロロエテンまたは１，２−ジクロロエテンである。
【０１４３】
態様によっては、希釈剤は置換ベンゼンである。
【０１４４】
態様によっては、希釈剤は、二硫化炭素、二酸化硫黄、無水酢酸、アセトニトリル、ベンゼン、トルエン、エチルベンゼン、メチルシクロヘキサン、クロロベンゼンまたはニトロアルカン類である。ある態様では、希釈剤はこの段落の化合物の混合物である。
【０１４５】
態様によっては、希釈剤は、ヘキサンと塩化メチルの混合物である。ある態様では、そのような混合物は、容量で約１０／９０乃至約９０／１０のヘキサン／塩化メチルである。ある態様では、そのような混合物は、容量で約３０／７０乃至約７０／３０のヘキサン／塩化メチルである。ある態様では、そのような混合物は、容量で約５０／５０乃至約１００／０のヘキサン／塩化メチルである。ある態様では、そのような混合物は、容量で約５０／５０乃至約７０／３０のヘキサン／塩化メチルである。ある態様では、そのような混合物は、容量で約６０／４０のヘキサン／塩化メチルである。ある態様では、そのような混合物は、容量で約５０／５０のヘキサン／塩化メチルである。
【０１４６】
［温度］
態様によっては、本明細書に記載する方法は、約−１２０℃乃至約０℃の温度で実施される。ある態様では、本明細書に記載する方法は、約−１１０℃乃至約−１０℃の温度で実施される。ある態様では、本明細書に記載する方法は、約−１００℃乃至約−２０℃の温度で実施される。ある態様では、本明細書に記載する方法は、約−９０℃乃至約−３０℃の温度で実施される。ある態様では、本明細書に記載する方法は、約−８０℃乃至約−４０℃の温度で実施される。ある態様では、本明細書に記載する方法は、約−７０℃乃至約−４０℃の温度で実施される。ある態様では、本明細書に記載する方法は、約−６０℃乃至約−４０℃の温度で実施される。ある態様では、本明細書に記載する方法は、−４０℃、−４５℃、−６０℃又は−８０℃の温度で実施される。ある態様では、本明細書に記載する方法は−４０℃の温度で実施される。ある態様では、本明細書に記載する方法は−４５℃の温度で実施される。ある態様では、本明細書に記載する方法は−６０℃の温度で実施される。ある態様では、本明細書に記載する方法は−８０℃の温度で実施される。
【０１４７】
［濃度］
態様によっては、鎖末端に対する二炭化水素モノスルフィド類のモル濃度の比は、約０．２乃至約５である。ある態様では、鎖末端に対する二炭化水素モノスルフィド類のモル濃度比は、約０．５乃至約５である。ある態様では、鎖末端に対する二炭化水素モノスルフィド類のモル濃度比は、約０．５乃至約２である。ある態様では、鎖末端に対する二炭化水素モノスルフィド類のモル濃度比は、約０．７乃至約１．５である。ある態様では、鎖末端に対する二炭化水素モノスルフィド類のモル濃度比は、約０．９乃至約１．４である。ある態様では、鎖末端に対する二炭化水素モノスルフィド類のモル濃度比は、約１．０乃至約１．２である。ある態様では、鎖末端に対する二炭化水素モノスルフィド類のモル濃度比は、約１．０である。
【０１４８】
本明細書に記載する方法の鎖末端濃度は、開示する実施例によって限定されない。本明細書に記載する方法の鎖末端濃度には上限が無いと理解され、本明細書に記載する方法は如何なる鎖末端濃度でも実施することができる。態様によっては、電子供与体の濃度はルイス酸の濃度の半分未満である。ある態様では、電子供与体濃度はルイス酸濃度の０．４倍より低い。ある態様では、電子供与体濃度はルイス酸濃度の０．３倍より低い。ある態様では、電子供与体濃度はルイス酸濃度の０．２倍より低い。ある態様では、電子供与体濃度はルイス酸濃度の０．１倍より低い。
【０１４９】
態様によっては鎖末端濃度は０．０１０Ｍ未満である。ある態様では、鎖末端濃度は０．０５０Ｍ未満である。ある態様では、鎖末端濃度は０．１０Ｍ未満である。ある態様では、鎖末端濃度は０．５Ｍ未満である。ある態様では、鎖末端濃度は１．０Ｍ未満である。ある態様では、鎖末端濃度は０．００１Ｍより高い。
【０１５０】
［エキソ選択性］
態様によっては、本明細書に記載する方法は、ビニリデン末端ポリオレフィン類を選択的に与える。ある態様では、ビニリデン末端ポリオレフィン、エンドオレフィンを含むポリオレフィン類、ｔｅｒｔ−ハライドポリオレフィン類、およびカップリングしたポリオレフィン類が反応生成物である。ある態様では、ビニリデン末端ポリオレフィンが主要な生成物であって、エンドオレフィンを含むポリオレフィン類、ｔｅｒｔ−ハライドポリオレフィン類およびカップリングしたポリオレフィン類は少数の生成物である。
【０１５１】
態様によっては、生成したビニリデン末端ポリオレフィンは、全生成物のうちの少なくとも４０モルパーセントである。ある態様では、生成したビニリデン末端ポリオレフィンは、全生成物のうちの少なくとも５０モルパーセントである。ある態様では、生成したビニリデン末端ポリオレフィンは、全生成物のうちの少なくとも６０モルパーセントである。ある態様では、生成したビニリデン末端ポリオレフィンは、全生成物のうちの少なくとも７０モルパーセントである。ある態様では、生成したビニリデン末端ポリオレフィンは、全生成物のうちの少なくとも８０モルパーセントである。ある態様では、生成したビニリデン末端ポリオレフィンは、全生成物のうちの少なくとも８５モルパーセントである。ある態様では、生成したビニリデン末端ポリオレフィンは、全生成物のうちの少なくとも９０モルパーセントである。ある態様では、生成したビニリデン末端ポリオレフィンは、全生成物のうちの少なくとも９４モルパーセントである。
【実施例】
【０１５２】
本明細書に記載する態様について、以下の限定的ではない実施例により説明する。明確に断らない限り、温度および温度範囲は全て摂氏度系を意味し、「周囲温度」又は「室温」は約２０乃至２５℃を意味する。
【０１５３】
［実施例１〜５］
２５０ミリリットル四つ口丸底フラスコに、頭上機械撹拌器と白金抵抗温度計を備え付けた。この組立装置を、乾燥窒素ガス中で実質的に不活性な雰囲気のグローブボックス内で、−６０℃のヘプタン浴に浸漬した。次いで、フラスコに下記の反応体を充填した。
【０１５４】
−６０℃で平衡にしたヘキサン１０８ミリリットル、
−６０℃で平衡にした塩化メチル７２ミリリットル、
室温で平衡にした２−クロロ−２，４，４−トリメチルペンタン０．４８ミリリットル、
室温で平衡にした２，６−ジメチルピリジン０．２３ミリリットル、および
−６０℃で平衡にしたイソブチレン１６．４ミリリットル。
【０１５５】
次に、丸底フラスコの内容物を−６０℃で平衡にした。
【０１５６】
撹拌を続けながら、次いで四塩化チタン０．８７ミリリットルをフラスコに入れた。反応を１２分間進行させ、その後に重合溶液２０ミリリットルを、ねじ込みキャップの付いた七つの６０ミリリットル試験管に入れ、−６０℃に維持したヘプタン浴に浸漬した。
【０１５７】
各試験管で更に１３分間（全反応時間２５分）重合を継続し、その時点で七試験管のうちの一つをメタノール５ミリリットルで停止させて、ジエチルジスルフィドの添加前の比較例とした。比較例の完了後直ちに、反応重合物を含む残りの試験管のうちの一つにジエチルスルフィド０．５２ｇを添加し、一方残りの試験管のうちの四つには別のスルフィド失活剤を添加した。ジエチルスルフィド失活反応（および別の失活反応）を３０分間進行させ、その時点で失活反応を停止させるためにメタノール５ミリリットルを入れた。次に、最後の重合試験管をメタノール５ミリリットルで停止させて、最終比較例（対照標準Ａ）とした。失活剤非含有反応を用いて失活反応の比較基準とし、また失活剤無しの構造的及び分子量的特徴の参照とした。
【０１５８】
第Ｉ表に、実施例１〜５および対照標準Ａの反応体の量を列挙する。第III表（後記）に、結果を示す。
【０１５９】
第  Ｉ  表
───────────────────────────
実施例          スルフィド          スルフィド（ｇ）
───────────────────────────
１        ジエチルスルフィド         ０．０５２
２       ジプロピルスルフィド        ０．０６９
３     ジイソプロピルスルフィド      ０．０６９
４        ジアリルスルフィド         ０．０６６
５      ジイソアミルスルフィド       ０．１０１
対照Ａ             無し                    ０
───────────────────────────
【０１６０】
［実施例６〜１１］  単官能開始剤、ジイソプロピルスルフィド及び異なる反応停止剤を用いたポリイソブチレンの製造
２５０ミリリットル四つ口丸底フラスコに、頭上機械撹拌器と白金抵抗温度計を備え付けた。この組立装置を、乾燥窒素ガス中で実質的に不活性な雰囲気のグローブボックス内で、−６０℃のヘプタン浴に浸漬した。次いで、フラスコに下記の反応体を入れた。
【０１６１】
−６０℃で平衡にしたヘキサン１６５．２ミリリットル、
−６０℃で平衡にした塩化メチル１１０．１ミリリットル、
室温で平衡にした２−クロロ−２，４，４−トリメチルペンタン１．０６ミリリットル、
室温で平衡にした２，６−ジメチルピリジン０．３５ミリリットル、および
−６０℃で平衡にしたイソブチレン１９．９ミリリットル。
【０１６２】
次に、丸底フラスコの内容物を−６０℃で平衡にした。
【０１６３】
撹拌を続けながら、次いで四塩化チタン３．４２ミリリットルをフラスコに入れた。反応を１７分間進行させ、その後にジイソプロピルスルフィド１．３６ミリリットルを反応に加えた。３０秒後、重合溶液３５ミリリットルを、ねじ込キャップの付いた六つの６０ミリリットル試験管に入れ、−６０℃に維持したヘプタン浴に浸漬した。
【０１６４】
失活反応を１７分間反応させ、その時点でプロトン受容体を各試験管に個別に入れた。全ての反応の停止を完了するのに３分要した。
【０１６５】
第II表に、実施例６〜１１の反応体の量を列挙する。第III表（後記）に、結果を示す。
【０１６６】
第  ＩＩ  表
───────────────────────────
実施例         プロトン受容体        プロトン受容体
（ｍｌ）
───────────────────────────
６            メタノール             １．７６
７            エタノール             ２．５５
８         イソプロパノール          ３．３４
９          ジエチルアミン           ３．９９
１０         ｎ−ブチルアミン          ４．５３
１１      ｔｅｒｔ−アミルアミン       ５．１０
───────────────────────────
【０１６７】
［実施例１２］単官能開始剤、ジイソプロピルスルフィドを用いたポリイソブチレンの製造
２５０ミリリットル四つ口丸底フラスコに、頭上機械撹拌器と白金抵抗温度計を備え付けた。この組立装置を、乾燥窒素ガス中で実質的に不活性な雰囲気のグローブボックス内で、−６０℃のヘプタン浴に浸漬した。次いで、フラスコに下記の反応体を入れた。
【０１６８】
−６０℃で平衡にしたヘキサン８５．２ミリリットル、
−６０℃で平衡にした塩化メチル７８．６ミリリットル、
室温で平衡にした２−クロロ−２，４，４−トリメチルペンタン１．７５ｇ、
室温で平衡にした２，６−ジメチルピリジン０．２３ミリリットル、および
−６０℃で平衡にしたイソブチレン３２．７ミリリットル。
【０１６９】
次に、丸底フラスコの内容物を−６０℃で平衡にした。
【０１７０】
撹拌を続けながら、次いで四塩化チタン１．２９ミリリットルをフラスコに入れた。反応を２９分間進行させ、その時点で反応器からアリコート２ｍｌを取り出して予備冷却したメタノール５ｍｌを含むバイアルに入れて、スルフィドの添加前の比較例とした。次に、ジイソプロピルスルフィド１．６９ｍｌを反応に加えた。５分後に、ＴｉＣｌ4４．５ｍｌを反応器に入れた。混合物を１０分間撹拌し、その時点で予備冷却したｎ−ブチルアミン３０．５２ｍｌを、５分かけてゆっくりと反応器に入れた。最後に、ｎ−ブチルアミンの添加５分後に予備冷却したメタノール２５ｍｌを反応器に入れた。
第III表（後記）に、結果を示す。
【０１７１】
［実施例１３］単官能開始剤、ジイソプロピルスルフィドを用いたポリイソブチレンの製造
２５０ミリリットル四つ口丸底フラスコに、頭上機械撹拌器と白金抵抗温度計を備え付けた。この組立装置を、乾燥窒素ガス中で実質的に不活性な雰囲気のグローブボックス内で、−４０℃のヘプタン浴に浸漬した。次いで、フラスコに下記の反応体を入れた。
【０１７２】
−４０℃で平衡にしたヘキサン８３．４ミリリットル、
−４０℃で平衡にした塩化メチル７８．１ミリリットル、
室温で平衡にした２−クロロ−２，４，４−トリメチルペンタン１．７５ｇ、
室温で平衡にした２，６−ジメチルピリジン０．２３ミリリットル、および
−４０℃で平衡にしたイソブチレン３３．８ミリリットル。
【０１７３】
次に、丸底フラスコの内容物を−４０℃で平衡にした。
【０１７４】
撹拌を続けながら、次いで四塩化チタン２．５８ミリリットルをフラスコに入れた。反応を２０分間進行させ、その時点で反応器からアリコート２ｍｌを取り出して予備冷却したメタノール５ｍｌを含むバイアルに入れて、スルフィドの添加前の比較例とした。次に、ジイソプロピルスルフィド１．６９ｍｌを反応に加えた。５分後に、ＴｉＣｌ4１．１３ｍｌを反応器に入れた。混合物を１０分間撹拌し、その時点で予備冷却したｎ−ブチルアミン２９．６５ｍｌを、５分かけてゆっくりと反応器に入れた。最後に、ｎ−ブチルアミンの添加５分後に予備冷却したメタノール２５ｍｌを反応器に入れた。
第III表（後記）に、結果を示す。
【０１７５】
［実施例１４］  単官能開始剤、ジイソプロピルスルフィドを用いたポリイソブチレンの製造
２５０ミリリットル四つ口丸底フラスコに、頭上機械撹拌器と白金抵抗温度計を備え付けた。この組立装置を、乾燥窒素ガス中で実質的に不活性な雰囲気のグローブボックス内で、−８０℃のヘプタン浴に浸漬した。次いで、フラスコに下記の反応体を入れた。
【０１７６】
−８０℃で平衡にしたヘキサン８７．０ミリリットル、
−８０℃で平衡にした塩化メチル７９．１ミリリットル、
室温で平衡にした２−クロロ−２，４，４−トリメチルペンタン１．７５ｇ、
室温で平衡にした２，６−ジメチルピリジン０．１２ミリリットル、および
−８０℃で平衡にしたイソブチレン３１．６ミリリットル。
【０１７７】
次に、丸底フラスコの内容物を−８０℃で平衡にした。
【０１７８】
撹拌を続けながら、次いで四塩化チタン０．２６ミリリットルをフラスコに入れた。反応を４５分間進行させ、その時点で反応器からアリコート２ｍｌを取り出して予備冷却したメタノール５ｍｌを含むバイアルに入れて、スルフィドの添加前の比較例とした。次に、ジイソプロピルスルフィド１．６９ｍｌを反応に加えた。５分後に、ＴｉＣｌ4３．２ｍｌを反応器に入れた。混合物を１０分間撹拌し、その時点で予備冷却したｎ−ブチルアミン２５．４ｍｌを、５分かけてゆっくりと反応器に入れた。最後に、ｎ−ブチルアミンの添加５分後に予備冷却したメタノール２５ｍｌを反応器に入れた。
第III表（後記）に、結果を示す。
【０１７９】
［実施例１５］  単官能開始剤、ジイソプロピルスルフィドを用いたポリイソブチレンの製造
２５０ミリリットル四つ口丸底フラスコに、頭上機械撹拌器と白金抵抗温度計を備え付けた。この組立装置を、乾燥窒素ガス中で実質的に不活性な雰囲気のグローブボックス内で、−４５℃のヘプタン浴に浸漬した。次いで、フラスコに下記の反応体を入れた。
【０１８０】
−４５℃で平衡にしたヘキサン８４．７ミリリットル、
−４５℃で平衡にした塩化メチル７８．８ミリリットル、
室温で平衡にした２−クロロ−２，４，４−トリメチルペンタン１．７５ｇ、
室温で平衡にした２，６−ジメチルピリジン０．０９２ミリリットル、および
−４５℃で平衡にしたイソブチレン３３．５ミリリットル。
【０１８１】
次に、丸底フラスコの内容物を−４５℃で平衡にした。
【０１８２】
撹拌を続けながら、次いで四塩化チタン０．９７ミリリットルをフラスコに入れた。反応を５０分間進行させ、その時点で反応器からアリコート２ｍｌを取り出して予備冷却したメタノール５ｍｌを含むバイアルに入れて、スルフィドの添加前の比較例とした。次に、ジイソプロピルスルフィド１．６４ｍｌを反応に加えた。２０分後に、ＴｉＣｌ4１．５ｍｌを反応器に入れた。混合物を１０分間撹拌し、その時点で予備冷却したｎ−ブチルアミン２０．３ｍｌを、５分かけてゆっくりと反応器に入れた。最後に、ｎ−ブチルアミンの添加５分後に予備冷却したメタノール２５ｍｌを反応器に入れた。
第III表（後記）に、結果を示す。
【０１８３】
［実施例１６］  単官能開始剤、ジイソプロピルスルフィドを用いたポリイソブチレンの製造
２５０ミリリットル四つ口丸底フラスコに、頭上機械撹拌器と白金抵抗温度計を備え付けた。この組立装置を、乾燥窒素ガス中で実質的に不活性な雰囲気のグローブボックス内で、−４５℃のヘプタン浴に浸漬した。次いで、フラスコに下記の反応体を入れた。
【０１８４】
−４５℃で平衡にしたヘキサン７５．２ミリリットル、
−４５℃で平衡にした塩化メチル７０．２ミリリットル、
室温で平衡にした２−クロロ−２，４，４−トリメチルペンタン３．２４ｇ、
テトラブチルアンモニウムクロリド０．１３ｇ、
室温で平衡にした２，６−ジメチルピリジン０．０９４ミリリットル、および
−４５℃で平衡にしたイソブチレン３０．１ミリリットル。
【０１８５】
次に、丸底フラスコの内容物を−４５℃で平衡にした。
【０１８６】
撹拌を続けながら、次いで四塩化チタン０．６ミリリットルをフラスコに入れた。反応を５５分間進行させ、その時点で反応器からアリコート２ｍｌを取り出して予備冷却したメタノール５ｍｌを含むバイアルに入れて、スルフィドの添加前の比較例とした。次に、ジイソプロピルスルフィド３．２９ｍｌを反応に加えた。１分後に、ＴｉＣｌ4３．８８ｍｌを反応器に入れた。混合物を５分間撹拌し、その時点で予備冷却したｎ−ブチルアミン１３ｍｌを、５分かけてゆっくりと反応器に入れた。最後に、ｎ−ブチルアミンの添加５分後に予備冷却したメタノール１０ｍｌを反応器に入れた。
第III表（後記）に、結果を示す。
【０１８７】
［1Ｈ ＮＭＲデータの収集方法］
バリアン(Varian)（３００ＭＨｚ）分光光度計を使用して、試料濃度ＣＤＣｌ3中３％乃至５％（質量／質量）を用いて、1Ｈ ＮＭＲスペクトルを収集した。末端基の分析のために1Ｈ ＮＭＲスペクトルを使用した。以下の項に記載するように、1Ｈ ＮＭＲ積分を用いて、エキソ−オレフィン、エンド−オレフィン、ｔｅｒｔ−クロリドおよびカップリングオレフィンの鎖末端の割合を得た。
【０１８８】
（ポリイソブチレン生成物の鎖末端の量の割合の計算方法）
ポリイソブチレン試料中のエキソ−オレフィン、エンド−オレフィン及びｔｅｒｔ−クロリド鎖末端およびカップリング生成物の割合を、1Ｈ ＮＭＲ積分を用いて定めた。これら四種で１００％の鎖末端を表すと仮定した。場合によっては、1Ｈ ＮＭＲスペクトルの定性的検査によって、またＧＰＣクロマトグラムで重合体の主ピークの低溶離量側に肩が無いのを確認することによっても、カップリング生成物は存在しないと思われた。以下に、二つの方法を記す。カップリング生成物が検出されたときは「一般的方法」を使用し、カップリング生成物が存在しないと思われたときは「特別な方法」を使用した。
【０１８９】
（ａ）一般的方法
エキソ−オレフィンの量の割合を求める下記の方程式と類似の方程式を用いて、各種類の鎖末端のモル量の割合を得た。
【０１９０】
Ｆ（ｅｘｏ）＝（Ａexo）／（Ａexo＋Ａendo＋Ａtert-Cl＋２Ａcoupled）  （１）
【０１９１】
ここで、Ａendoは５．１５ｐｐｍにおける単独オレフィン共鳴の面積であり、Ａexoは４．６３ｐｐｍにおけるエキソ−オレフィン共鳴の面積であり、そしてＡtert-Clは下記のようにして算出した。
【０１９２】
Ａtert-Cl＝（Ａ1.65-1.72／６）−Ａendo                      （２）
【０１９３】
ここで、Ａ1.65-1.72はエンド−オレフィン及びｔｅｒｔ−クロリド鎖末端のｇｅｍ−ジメチルプロトンに関係した入り組んだピークの積分面積である。方程式（１）でカップリング生成物に２の係数が見られるが、その理由は、これら生成物の発生に２個のポリイソブチレン鎖が消費されるという事実にあることに留意されたい。Ａcoupledは下記のようにして算出した。
【０１９４】
Ａcoupled＝（Ａ5.0-4.75−Ａ4.5-4.75）／２                   （３）
【０１９５】
ここで、Ａ5.0-4.75はエキソ−オレフィンプロトンのうちの１個とカップリング生成物の２個の同等なプロトンに関係した入り組んだピークの積分面積であり、そしてＡ4.5-4.75はもう一方のエキソ−オレフィンプロトンに関係したピークの積分面積である。
【０１９６】
（ｂ）特別な方法
カップリング生成物が定性的に存在しない場合には、エキソ−オレフィンの量の割合を求める下記の方程式と類似の方程式を用いて、各種類の鎖末端のモル量の割合を得た。
【０１９７】
Ｆ（ｅｘｏ）＝（Ａexo）／（Ａexo＋Ａendo＋Ａtert-Cl）       （１）
【０１９８】
ここで、Ａendoは５．１５ｐｐｍにおける単独オレフィン共鳴の面積であり、Ａexoは百万分の４．６３部と４．８５部における２つのエキソ−オレフィン共鳴の平均面積であり、そしてＡtert-Clは「一般的方法」に記載したのと同じようにして算出した。
【０１９９】
【表１】
0005639577.tif 000022
【０２００】
上述した態様および実施例は単なる例示であることを意図していて、このような実施例も態様も限定的なものではない。当該分野の熟練者であれば、本明細書に記載した態様および実施例の変更を理解し、あるいは単に日常実験を用いて確かめることができよう。そのような変更も、特許請求に係る発明内容の範囲内に入るとみなされ、添付した特許請求の範囲に包含される。